(57)【特許請求の範囲】
【請求項１】
上金型と下金型で構成される金型に配置された平板状のガラス板からなるガラス素材を押圧成形する成形部を備え、
前記成形部は、
前記ガラス素材を第１の温度で前成形する前成形工程と、
前記ガラス素材を第２の温度で本成形する本成形工程と、
を有し、
前記前成形工程は、
前記金型を介して前記ガラス素材を第１成形温度になるまで加熱する加熱工程と、
前記上金型及び前記下金型の少なくとも一方と前記ガラス素材との間に所定の隙間を構成する第１押圧力で前記金型を押圧する第１押圧工程と、
を含み、
前記本成形工程は、前記金型を介して前記ガラス素材を第２成形温度になるまで冷却する冷却工程と、
第２押圧力で前記金型を押圧する第２押圧工程と、
を含み、
さらに、前記第２成形温度は、前記第１成形温度よりも低く、前記第２押圧力は、前記第１押圧力よりも高いことを特徴とするガラス成形装置。
【請求項２】
前記成形部は、前記金型に配置された前記ガラス素材の冷却を行う冷却工程を有することを特徴とする請求項１に記載のガラス成形装置。
【請求項３】
前記金型は、カーボン材、セラミックス材、もしくは超硬合金材のいずれか１の材料で構成されることを特徴とする請求項１または２に記載のガラス成形装置。
【請求項４】
前記成形部は、平板状のガラス板の前記ガラス素材を成形して、前記ガラス素材の短辺方向の中間部が平坦で、前記ガラス素材の短辺方向の端部が湾曲状に成形されたガラス成形品を成形することを特徴とする請求項１〜３のいずれか１項に記載のガラス成形装置。
【請求項５】
上金型と下金型で構成される金型に配置された平板状のガラス板からなるガラス素材を押圧成形する成形部を備え、
前記成形部は、
前記ガラス素材を第１の温度で前成形する前成形工程と、
前記前成形工程の後に行い、前記ガラス素材を第２の温度で本成形する本成形工程と、を有し、
前記前成形工程では、前記金型を介して前記ガラス素材を第１成形温度になるまで加熱する加熱工程を行った後、前記上金型及び前記下金型の少なくとも一方と前記ガラス素材との間に所定の隙間を構成する第１押圧力で前記金型を押圧する第１押圧工程を行い、
前記前成形工程の後に行う前記本成形工程では、
前記金型を介して前記ガラス素材を前記第１成形温度よりも低い第２成形温度になるまで冷却する冷却工程を行った後、前記第１押圧力よりも高い第２押圧力で前記金型を押圧する第２押圧工程を行うことを特徴とするガラス成形方法。
【発明の詳細な説明】
【技術分野】
【０００１】
本発明は、押圧力を変えてガラス素材を押圧成形するガラス成形装置及びガラス成形方法に関する。
【背景技術】
【０００２】
従来、この種の技術としては、例えば以下に示す特許文献１に記載されたものが知られている。この特許文献１には、金型に配置された光学素子素材を加圧成形する際に、加圧途中少なくとも１回以上加圧力を減圧または零にしながら光学素子素材を成形する光学素子の製造装置が記載されている。この製造装置では、加圧力を変えているときの光学素子成形温度は、光学素子素材を加圧成形可能な一定の成形温度に保持している。
【先行技術文献】
【特許文献】
【０００３】
【特許文献１】特開平８−２５９２４０号公報
【発明の概要】
【発明が解決しようとする課題】
【０００４】
上記従来の技術では、加圧成形時に加圧途中に加圧力を変えているが、光学素子温度は変えずに一定の成形温度に保持している。すなわち、加圧成形時には、変動する加圧力の内最も高い加圧力が最終的に、一定に保持された成形温度の光学素子素材に加わることになる。
【０００５】
このため、金型と軟化した光学素子素材とが高い加圧力で押圧された際に、金型材の微粒子が光学素子素材に付着したり、金型表面の微少な凹凸が光学素子素材に転写されやすいという問題があった。この結果、光学素子成形品の品質低下を招いていた。
【０００６】
本発明の目的は、金型材の微粒子が光学素子素材に付着したり、もしくは金型表面の微少な凹凸が光学素子素材に転写されることを抑制し、ガラス成形品の品質低下を回避できるガラス成形装置及びガラス形成方法を提供することである。
【課題を解決するための手段】
【０００７】
本発明のガラス成形装置は、上金型と下金型で構成される金型に配置された平板状のガラス板からなるガラス素材を押圧成形する成形部を備え、前記成形部は、前記ガラス素材を第１の温度で前成形する前成形工程と、前記ガラス素材を第２の温度で本成形する本成形工程と、を有し、前記前成形工程は、前記金型を介して前記ガラス素材を第１成形温度になるまで加熱する加熱工程と、前記上金型及び前記下金型の少なくとも一方と前記ガラス素材との間に所定の隙間を構成する第１押圧力で前記金型を押圧する第１押圧工程と、を含み、前記本成形工程は、前記金型を介して前記ガラス素材を第２成形温度になるまで冷却する冷却工程と、第２押圧力で前記金型を押圧する第２押圧工程と、を含み、さらに、前記第２成形温度は、前記第１成形温度よりも低く、前記第２押圧力は、前記第１押圧力よりも高いことを特徴とする。
【０００８】
前記成形部は好ましくは、前記金型に配置された前記ガラス素材の冷却を行う冷却工程を有する。
【０００９】
前記金型は好ましくは、カーボン材、セラミックス材、もしくは超硬合金材のいずれか１の材料で構成される。
【００１０】
前記成形部は好ましくは、平板状のガラス板の前記ガラス素材を成形して、前記ガラス素材の短辺方向の中間部が平坦で、前記ガラス素材の短辺方向の端部が湾曲状に成形されたガラス成形品を成形する。
【００１１】
本発明のガラス成形方法は、上金型と下金型で構成される金型に配置された平板状のガラス板からなるガラス素材を押圧成形する成形部を備え、前記成形部は、前記ガラス素材を第１の温度で前成形する前成形工程と、前記前成形工程の後に行い、前記ガラス素材を第２の温度で本成形する本成形工程と、を有し、前記前成形工程では、前記金型を介して前記ガラス素材を第１成形温度になるまで加熱する加熱工程を行った後、前記上金型及び前記下金型の少なくとも一方と前記ガラス素材との間に所定の隙間を構成する第１押圧力で前記金型を押圧する第１押圧工程を行い、前記前成形工程の後に行う前記本成形工程では、前記金型を介して前記ガラス素材を前記第１成形温度よりも低い第２成形温度になるまで冷却する冷却工程を行った後、前記第１押圧力よりも高い第２押圧力で前記金型を押圧する第２押圧工程を行うことを特徴とする。
【発明の効果】
【００１２】
本発明のガラス成形装置またはガラス成形方法によれば、金型材の微粒子が光学素子素材に付着したり、もしくは金型表面の微少な凹凸が光学素子素材に転写されることを抑制することができる。これにより、本発明のガラス成形装置またはガラス成形方法は、ガラス成形品の品質低下を回避することができる。
【図面の簡単な説明】
【００１３】
【図１】本発明の実施形態に係るガラス成形装置の構成を示す図である。
【図２】本発明の実施形態に係るガラス成形装置が行う成形工程の手順を示すフローチャートである。
【図３】本発明の実施形態に係るガラス成形装置が製造するガラス成形品の一例を示す外観図である。
【図４】本発明の実施形態に係るガラス成形装置で使用する金型を上から見た平面図である。
【図５】図４のＩＶ−ＩＶ線に沿う断面図である。
【図６】本発明の実施形態に係るガラス成形装置が行う一成形工程を示す工程断面図である。
【図７】本発明の実施形態に係るガラス成形装置が行う一成形工程を示す他の工程断面図である。
【図８】本発明の実施形態に係るガラス成形装置が行う一成形工程を示す他の工程断面図である。
【発明を実施するための形態】
【００１４】
以下、図面を用いて本発明を実施するための実施形態を説明する。
【００１５】
（実施形態）
図１を参照して、本発明の実施形態に係るガラス成形装置の構成を説明する。
【００１６】
図１において、ガラス成形装置１は、成形部１１と制御部１２とを備えている。
【００１７】
成形部１１は、上金型と下金型とで構成される金型を備え、上金型と下金型との間にガラス素材を配置した状態の金型を加熱、押圧、冷却してガラス素材を成形し、ガラス成形品を形成する。
【００１８】
成形部１１は、図２に示すフローチャートにしたがって、前成形工程、本成形工程、冷却工程からなる成形工程を行う。
【００１９】
図２において、成形部１１は、ステップＳ１にて、前成形工程を行う。成形部１１は、先ず上金型と下金型との間にガラス素材を配置した状態の金型を加熱し、ガラス素材を成形可能な第１成形温度になるまで加熱する。
【００２０】
この第１成形温度は、ガラス素材を変形させるための温度であり、ガラス素材のガラスの種類により異なるが、例えば、化学強化ガラスの場合には、７００℃から８００℃の範囲が好ましく、７５０℃程度が更に好ましい。したがって、ここでは、第１成形温度は、７５０℃程度の高温とする。
【００２１】
成形部１１は、ガラス素材が第１成形温度に達すると後述するように、下金型とガラス素材との間に所定の隙間を構成する第１押圧力で金型を押圧する。第１押圧力は、後述する本成形工程でガラス素材を押圧して本成形する際にガラス素材を押圧する押圧力よりも低い押圧力に設定される。
【００２２】
第１押圧力は、ガラス素材のガラスの種類により異なるが、例えば、化学強化ガラスの場合には、０．５（ｋＮ）から５（ｋＮ）の範囲が好ましく、１（ｋＮ）程度が更に好ましい。第１押圧力は、後述する第２押圧力より低い押圧力とする。したがって、ここでは、第１押圧力は、１（ｋＮ）程度の比較的低い押圧力とする。
【００２３】
このようにして、成形部１１は、前成形工程を行ってガラス素材を前成形する。
【００２４】
続いて、成形部１１は、ステップＳ２にて、前成形工程が終了した後、前成形工程に続いて本成形工程を行う。
【００２５】
成形部１１は、先ず前成形工程が終了した後、金型の温度を低下させ、ガラス素材を成形可能な第２成形温度になるまで冷却する。
【００２６】
この第２成形温度は、ガラス素材のガラスの種類により異なり、例えば、化学強化ガラスの場合には、６００℃から７００℃の範囲が好ましく、６５０℃程度が更に好ましい。したがって、ここでは、第２成形温度は、６５０℃程度の中温とする。
【００２７】
成形部１１は、ガラス素材が第２成形温度に達すると、第２押圧力で金型を押圧する。これにより、成形部１１は、ガラス素材がガラス成形品の形状となるようにガラス素材を本成形する。したがって、第２押圧力は、ガラス素材を本成形する際に必要となる押圧力であり、ガラス素材を前成形する際に用いた第１押圧力よりも高い値に設定される。
【００２８】
第２押圧力は、ガラス素材のガラスの種類により異なるが、例えば、化学強化ガラスの場合には、５（ｋＮ）から１５（ｋＮ）の範囲が好ましく、１０（ｋＮ）程度が更に好ましい。したがって、ここでは、第２押圧力は、１０（ｋＮ）程度の比較的高い押圧力とする。
【００２９】
このようにして、成形部１１は、本成形工程を行ってガラス素材を本成形する。
【００３０】
引き続いて、成形部１１は、ステップＳ３にて、本成形工程が終了した後、本成形工程に続いて冷却工程を行う。
【００３１】
成形部１１は、成形されたガラス素材が金型に配置された状態で、成形されたガラス素材を所定の温度に低下するまで冷却する。
【００３２】
なお、前成形工程と本成形工程とは、同一の成形ステーションもしくは異なる成形ステーションで行うことができる。同一の成形ステーションで行う場合には、前成形工程と本成形工程とは、ガラス素材が配置された金型を移動することなく一つの場所で実行される。
【００３３】
成形部１１は、前成形工程と本成形工程とを異なるステーションで行うことによって、前成形工程と本成形工程の温度管理を容易に行うことが可能となる。
【００３４】
一方、異なるステーションで行う場合には、例えば前成形工程は前成形ステーションで行われる、本成形工程は前成形ステーションとは異なる成形場所となる本成形ステーションで行われる。ガラス素材が配置された金型は、前成形工程が終了すると、前成形ステーションから本成形ステーションに移送される。
【００３５】
制御部１２は、本ガラス成形装置１の動作を制御する制御中枢として機能する。制御部１２は、プログラムに基づいて各種動作処理を制御するＣＰＵ、記憶部などを備えた例えばマイクロコンピュータで構成される。制御部１２は、ガラス成形装置１の成形工程を制御する制御シーケンスを実行するプログラムを記憶部に記憶する。
【００３６】
制御部１２は、記憶部に記憶されたプログラムを実行することにより、成形部１１が行う成形工程を含む本ガラス成形装置１で行われるすべての動作を統括管理して制御する。
【００３７】
制御部１２は、成形部１１が行う前成形工程の第１成形温度ならびに第１押圧力を制御管理する。制御部１２は、成形部１１が行う本成形工程の第２成形温度ならびに第２押圧力を制御管理する。
【００３８】
上記構成のガラス成形装置１で成形されるガラス成形品の一例を図３に示す。ガラス成形品２は、図３に示すように、ガラス成形品２の短辺方向において、長辺方向に伸びた３つの領域を有し、一つは、平坦形状を中間部２１と、残りの二つは、中間部２１の両端に湾曲形状をした端部２２と、によって構成される。このガラス成形品２は、例えばスマートフォンやタブレット型コンピュータなどの携帯端末の表示画面をカバーするカバーガラスとして使用される。
【００３９】
図３に示すガラス成形品２は、例えば図４ならびに図５に示す金型を用いて成形される。図４は金型を上から見た平面図、図５は図４のＩＶ−ＩＶ線に沿う断面図である。
【００４０】
金型３は、図４、図５に示すように、上金型３１と下金型３２とスリーブ３３とを備えている。金型３は、ガラス素材となる平板状のガラス板３４の短辺方向の端部２２を湾曲状に成形する。
【００４１】
上金型３１は、第１上金型３５と第２上金型３６とで構成されている。
【００４２】
第１上金型３５は、直方体状に形成され、ガラス板３４の短辺方向の中間部２１を下金型と協働して挟み込む。第１上金型３５は、ガラス板３４の短辺方向の中間部２１を平坦に成形する。
【００４３】
第２上金型３６は、ガラス板３４の短辺方向の端部２２を下金型３２と協働して挟み込む。第２上金型３６は、下端部に湾曲状の湾曲面３７が設けられている。湾曲状の湾曲面３７は、ガラス板３４の短辺方向の端部２２に当接して押圧し、ガラス板３４の短辺方向の端部２２を湾曲状に湾曲させて成形するために設けられている。
【００４４】
スリーブ３３は、矩形な枠状に形成され、第２上金型３６の位置決めと第２上金型３６のガイドを行う。第２上金型３６は、初期状態からスリーブ３３の内側に挿入され、スリーブ３３に係合して案内されながら下金型３２に対して上下方向に直線的に自在に移動する。上記初期状態とは、下金型３２にガラス板３４が載置され、上金型３１が下金型３２の上方で下金型３２から離れている状態である。
【００４５】
スリーブ３３には、上部内側に傾斜したガイド面３８が設けられている。スリーブ３３にガイド面３８を設けることで、第２上金型３６はガイド面３８に案内されてスリーブ３３内に円滑に挿入される。また、第２上金型３６は、ガイド面３８によりスリーブ３３内に円滑に挿入されるので、第２上金型３６とスリーブ３３との間隔を狭くすることが可能となり、第２上金型３６の位置がずれにくくなる。
【００４６】
下金型３２は、ガラス板３４を所定の形状に成形する成形部３９が形成されている。この成形部３９の短辺方向の両端には、第２上金型３６と協働してガラス板３４の短辺方向の端部２２を湾曲状に湾曲成形するために、湾曲部４０が形成されている。
【００４７】
金型３は、耐熱性に優れ高温下でも強度を維持することができる材料、例えばカーボン材、セラミックス材、もしくは超硬合金（タングステン・カーバイト）材で構成することができる。
【００４８】
次に、図６〜図８の断面図を参照して、ガラス成形装置１が上記金型３を使用してガラス板３４を成形してガラス成形品２を製造する手順の一例を説明する。
【００４９】
まず、成形部１１は前成形工程を行う。
【００５０】
前成形工程では、図６に示すように、ガラス板３４を下金型３２に載置する。
【００５１】
続いて、第１上金型３５を下降させて、第１上金型３５をガラス板３４に当接して第１上金型３５の自重でガラス板３４を上から押さえ、ガラス板３４を下金型３２と協働して挟み込む。このとき、第１上金型３５は、ガラス板３４を押圧しない。
【００５２】
続いて、図７に示すように、先ずガラス板３４が第１上金型３５と下金型３２とが協働して挟み込まれた状態の金型３を加熱し、ガラス板３４を成形可能な第１成形温度になるまで加熱する。第１成形温度は、上述した７５０℃程度の高温とする。
【００５３】
ガラス板３４が第１成形温度に達すると、第２上金型３６を下降させ、第２上金型３６をガラス板３４に当接してガラス板３４を下金型３２と協働して挟み込む。ガラス板３４が、第１上金型３５と第２上金型３６との上金型３１と下金型３２とが協働して挟み込まれた状態で、第１上金型３５と第２上金型３６とを上述した第１押圧力で押圧して、ガラス板３４を仮押圧する。
【００５４】
第２上金型３６がガラス板３４の短辺方向の端部２２を押圧したときに、ガラス板３４の短辺方向の中間部２１に上向きの力が働き、ガラス板３４と第１上金型３５とが上方に極僅か浮き上がる。これにより、下金型３２とガラス板３４との間に隙間４１ができる。この隙間４１の幅は、例えば０．５（ｍｍ）程度である。
【００５５】
このように、下金型３２とガラス板３４との間に隙間４１が形成される。これにより、下金型３２を安価で利用しやすい例えばカーボン材で構成した場合に、ガラス板３４が７５０℃の高温状態であっても、下金型３２のカーボンの微粒子がガラス板３４の表面に付着することを抑制することができる。
【００５６】
また、下金型３２をカーボン材の他の上述した材料で構成した場合に、ガラス板３４の表面と接触する下金型３２の表面に形成された細かな凹凸がガラス板３４の表面に転写されるのを抑制することができる。
【００５７】
このようにして、前成形工程が行われて終了する。
【００５８】
前成形工程が終了した後、続いて成形部１１は本成形工程を行う。
【００５９】
本成形工程では、図８に示すように、先ず前成形工程が終了した後、金型３の温度を低下させ、ガラス板３４を成形可能な第２成形温度になるまで冷却する。第２成形温度は、第１成形温度よりも低い上述した６５０℃程度の中温とする。
【００６０】
ガラス板３４が第２成形温度に達すると、図８に示すように、ガラス板３４が、第１上金型３５と第２上金型３６とで構成される上金型３１と下金型３２とが協働して挟み込まれた状態で、第１上金型３５と第２上金型３６とをともに第２押圧力で押圧する。このときに、第１上金型３５と第２上金型３６は、下金型３２とガラス板３４との間に上記隙間４１ができない第２押圧力で押圧される。これにより、ガラス板３４の短辺方向の中間部２１ならびに端部２２の全体を本押圧する。これにより、平板状のガラス板３４は、図３示す形状のガラス成形品２に成形される。
【００６１】
本成形工程では、ガラス板３４は、前成形工程の第１成形温度よりも低い第２成形温度に低下しているので、ガラス板３４の表面は前成形工程の状態に比べて硬化している。これにより、下金型３２を例えばカーボン材で構成した場合に、ガラス板３４が第１押圧力よりも高い第２押圧力で押圧されても、下金型３２のカーボンの微粒子がガラス板３４の表面に付着することを抑制することができる。
【００６２】
また、下金型３２を上述したカーボン材の他の材料で構成した場合に、ガラス板３４の表面と接触する下金型３２の表面に形成された細かな凹凸がガラス板３４の表面に転写されるのを抑制することができる。
【００６３】
このようにして、本成形工程が行われて終了する。
【００６４】
本成形工程が終了した後、続いて成形部１１は冷却工程を行う。
【００６５】
冷却工程では、成形されたガラス板３４が押圧されていない金型３に配置された状態で、成形されたガラス板３４が冷却される。
【００６６】
これにより、成形されたガラス板３４は、ガラス板３４が金型３から取り出された状態で冷却される場合に比べて、概ね均一に冷却される。この結果、ガラス板３４では、ガラス板３４の温度が不均一となる温度むらを抑制することができ、ガラス成形品２の変形などを防止することができる。
【００６７】
冷却工程が終了して、所定の温度に冷却されたガラス板３４は、ガラス成形品２として金型３から取り出され、一連の成形工程が終了する。
【００６８】
以上説明したように、本発明に係る上記実施形態では、以下に示す効果を得ることができる。
【００６９】
この実施形態のガラス成形装置１は、上金型３１と下金型３２で構成される金型３に配置されたガラス素材を押圧成形する成形部１１と制御部１２とを有する。
【００７０】
成形部１１は、ガラス素材を第１の温度で前成形する前成形工程と、ガラス素材を第２の温度で本成形する本成形工程とを有する。
【００７１】
制御部１２は、成形部１１が行う前成形工程と本成形工程とを制御する。
【００７２】
前成形工程は、金型３を介してガラス素材を第１成形温度になるまで加熱する加熱工程と、上金型３１及び下金型３２の少なくとも一方とガラス素材との間に所定の隙間４１を構成する第１押圧力で金型を押圧する第１押圧工程と、を含む。
【００７３】
本成形工程は、金型３を介してガラス素材を第２成形温度になるまで冷却する冷却工程と、第２押圧力で金型３を押圧する第２押圧工程と、を含む。
【００７４】
第２成形温度は、第１成形温度よりも低く、第２押圧力は、第１押圧力よりも高く設定する。
【００７５】
ガラス成形装置１は、上記構成を採用することにより、前成形工程では、下金型３２とガラス板３４の表面との間に隙間４１が形成される。本成形工程では、前成形工程の第１成形温度よりも低い第２成形温度で成形される。これにより、前成形工程ならびに本成形工程において、下金型３２の材料の微粒子が、ガラス板３４の表面に付着するのを抑制することができる。また、前成形工程ならびに本成形工程において、下金型３２の表面の細かな凹凸が、ガラス板３４の表面に転写されることを抑制することができる。この結果、ガラス成形品の品質低下を回避することができる。
【００７６】
この実施形態のガラス成形装置１の成形部１１は、本成形工程の後に、本成形されたガラス板３４が金型３に配置された状態でガラス板３４を冷却する冷却工程を実行する。
【００７７】
ガラス成形装置１は、上記構成を採用することにより、成形されたガラス板３４は、成形されたガラス板３４が金型３から取り出された状態で冷却される場合に比べて、概ね均一に冷却される。この結果、成形されたガラス板３４では、成形されたガラス板３４の温度が不均一となる温度むらを抑制することができ、ガラス成形品２の変形などを防止することができる。
【００７８】
この実施形態のガラス成形装置１で使用される金型３は、カーボン材、セラミックス材、もしくは超硬合金材のいずれか１の材料で構成される。
【００７９】
ガラス成形装置１は、金型３がカーボン材で構成された場合には、カーボンの微粒子がガラス板３４の表面に付着することを抑制することができる。また、下金型３２がセラミックス材または超硬合金材で構成された場合には、下金型３２の表面に形成された細かな凹凸がガラス板３４の表面に転写されるのを抑制することができる。
【００８０】
この実施形態のガラス成形装置１の成形部１１は、平板状のガラス板３４のガラス素材を成形して、ガラス素材の短辺方向の中間部２１が平坦で、ガラス素材の短辺方向の端部２２が湾曲状に成形されたガラス成形品２を成形する。
【００８１】
ガラス成形装置１は、上記構成を採用することにより、例えばスマートフォンやタブレット型コンピュータなどの携帯端末の表示画面をカバーするカバーガラスに好適なガラス成形品２を成形することができる。
【００８２】
この実施形態のガラス成形方法は、ガラス素材を第１の温度で前成形する前成形工程と、  前成形工程の後に行い、ガラス素材を第２の温度で本成形する本成形工程と、を有する。
【００８３】
前成形工程では、金型３を介してガラス素材を第１成形温度になるまで加熱する加熱工程を行った後、上金型３１及び下金型３２の少なくとも一方とガラス素材との間に所定の隙間４１を構成する第１押圧力で金型３を押圧する第１押圧工程を行う。
【００８４】
前成形工程の後に行う本成形工程では、金型３を介してガラス素材を第１成形温度よりも低い第２成形温度になるまで冷却する冷却工程を行った後、第１押圧力よりも高い第２押圧力で金型３を押圧する第２押圧工程を行う。
【００８５】
この実施形態のガラス成形方法は、上記手順を採用することにより、前成形工程では下金型３２とガラス板３４の表面との間に隙間４１が形成される。本成形工程では、前成形工程の第１成形温度よりも低い第２成形温度で成形される。これにより、前成形工程ならびに本成形工程において、下金型３２の材料の微粒子が、ガラス板３４の表面に付着するのを抑制することができる。また、前成形工程ならびに本成形工程において、下金型３２の表面の細かな凹凸が、ガラス板３４の表面に転写されることを抑制することができる。この結果、ガラス成形品の品質低下を回避することができる。
【００８６】
なお、本実施例では、ガラス成形品２の短辺方向の両端における端部２２を湾曲状にした例を挙げて説明を行ったが、長辺方向の両端における端部を湾曲状にしてもよい。この場合においても、本実施例と同様の効果を奏する。さらに、金型構成を本実施例とは、上下逆に構成するようにしてもよい。この場合、上金型とガラス板との間に隙間が構成され、本実施例と同様の効果を奏する。
【符号の説明】
【００８７】
１  ガラス成形装置
２  ガラス成形品
３  金型
１１  成形部
１２  制御部
３１  上金型
３２  下金型
４１  隙間
【図１】
0006622545.tif 000002
【図２】
0006622545.tif 000003
【図３】
0006622545.tif 000004
【図４】
0006622545.tif 000005
【図５】
0006622545.tif 000006
【図６】
0006622545.tif 000007
【図７】
0006622545.tif 000008
【図８】
0006622545.tif 000009